실시 예 에서 , 상부 슬립 너트 는 흑연 하부 반구 ( 5 b 41 ) 상 의 매칭 나사 를 결합 하 는 흑연 을 포함 할 수 있 다 . EM 펌프 조립 체 ( 5 kk ) 는 스테인리스 스틸 을 포함 할 수 있 다 . 하부 슬립 너트 는 Mo , W , Ni , Ti , 또는 슬립 너트 가 슬립 너트 개스킷 에 대한 압축 을 유지 하 도록 EM 펌프 조립 체 스테인리스 스틸 ( SS ) 보다 열팽창 계수 가 더 낮 은 다른 스테인리스 스틸 유형 와 같 은 금속 을 포함 할 수 있 다 . 예 시 적 인 조합 은 선형 온도 팽창 계수 가 각각 17 . 3 X 10 - 6 m / mK 및 9 . 9 X 10 - 6 m / mK 인 SS 오스 테 나이트 ( 304 ) 및 SS 페라이트 ( 410 ) 이 다 . 대안 적 으로 , 슬립 너트 는 저 장소 의 팽창 계수 와 유사 한 팽창 계수 를 갖 는 재료 를 포함 할 수 있 다 . 저 장소 가 질화 붕소 또는 탄화 규소 인 경우 , 슬립 너트 는 흑연 , 질화 붕소 또는 탄화규소 를 포함 할 수 있 다 . EM 펌프 조립 체 의 나사 결합 부분 과 같 은 슬립 너트 조인트 의 적어도 하나 의 구성 요소 는 열 팽창 그루브 를 포함 할 수 있 다 . 열팽창 그루브 는 반경 방향 팽창 에 대해 그루브 를 원주 방향 으로 좁히 는 것 과 같 은 원 하 는 방향 으로 의 열 팽창 을 허용 할 수 있 다 . 실시 예 에서 , 확장 그루브 는 EM 펌프 튜브 조립 체 ( 5 kk ) 의 전체 칼라 를 가로 질러 절단 된다 . 절단 은 칼라 의 열팽창 으로 밀봉 되 도록 매우 얇 을 수 있 으며 , 여기 서 대략 1000 ℃ 와 같 은 조립 작동 온도 를 달성 하 기 위해 다소 추가 된다 . 절단 은 기계 가공 , 워터 젯 절단 및 레이저 절단 과 같 은 수단 에 의해 이루어질 수 있 다 . 너트 는 탄소 , 질화 붕소 또는 SiC 를 포함 할 수 있 다 . 탄소 의 유형 또는 질화 붕소 와 같 은 재료 유형 은 약 1000 ℃ 내지 1200 ℃ 의 온도 범위 에서 와 같 은 셀 작동 온도 에서 파손 되 는 것 을 피하 기 위해 약간 의 너트 팽창 을 허용 하 도록 선택 될 수 있 다 . 그루브 또는 절단 의 수 , 배치 및 폭 은 셀 작동 온도 에서 칼라 금속 팽 창량 과 일치 하 도록 선택 될 수 있 다 . 실시 예 에서 , 팽창 그루브 는 용융 금속 누출 을 방지 하 기 위해 칼라 의 폭 의 50 % 내지 95 % 로 연장 되 는 것 과 같이 칼라 를 통해 부분 적 으로 만 연장 될 수 있 다 . 너트 가 조여 질 때 슬립 너트 의 반대쪽 너트 나사 가 정합 하 는 칼라 의 나사 영역 에서 확장 을 허용 하 도록 절 단부 가 외부 나사 에서 안쪽 으로 확장 될 수 있 다 . 절 단부 는 너트 가 조여 질 때 너트 로 덮힌 나사 칼라 의 부분 을 실질 적 으로 덮 을 수 있 다 . 절 단부 는 부서진 또는 손상 된 구역 을 제공 하 기 위해 용접 과 같 은 수단 에 의해 금속 이 다시 부가 된 재료 와 함께 전체 칼라 를 통과 할 수 있 다 . 부가 된 후면 금속 은 동일 하 거나 상이 한 금속 일 수 있 다 . 첨가 된 재료 또는 금속 은 가단 성 일 수 있 다 .